(57)【要約】【課題】従来公知の経木シートから作られた織物に比べて摩擦力に新規な織物の開発【解決手段】  木材を薄くスライスし、かつウレタン樹脂を含浸させた経木シートから成る素材を裁断して厚さ０．２ｍｍ以下、好ましくは０．１ｍｍ以下、幅２ｍｍ以下、好ましくは１ｍｍ以下の糸状体を形成し、該糸状体を経糸または緯糸としてそして通常の糸を緯糸又は経糸として織物を形成し、その織物に再度ウレタン樹脂を含侵させ、得たシートを熱プレスした経木シートから作られた強化織物。【選択図】  図５
2006009160.tif 000002
【特許請求の範囲】
【請求項１】
木材を薄くスライスし、かつウレタン樹脂を含浸させた経木シートから成る素材を裁断して厚さ０．２ｍｍ以下、幅２ｍｍ以下の糸状体を形成し、該糸状体を経糸または緯糸としてそして通常の糸を緯糸又は経糸として織物を形成し、その織物に再度ウレタン樹脂を含侵させ、得たシートを熱プレスした強化織物。
【請求項２】
糸状体は、０．１ｍｍ以下の厚さ及び１ｍｍ以下の幅を有する請求項１記載の織物。
【請求項３】
（ａ）木材を薄くスライスして経木シートを形成し、
（ｂ）その経木シートをウレタン樹脂液に浸漬してその経木シートにウレタン樹脂を含浸させ，
（ｃ）ウレタン樹脂含侵経木シートを裁断して厚さ０．２ｍｍ以下、幅２ｍｍ以下の糸状体を形成し、
（ｄ）該糸状体を経糸または緯糸としてそして通常の糸を緯糸又は経糸として織物を形成し、
（ｅ）その織物を再度ウレタン樹脂液に浸漬してその織物にウレタン樹脂含侵させ、
そして
（ｆ）得たシートを熱プレスする
の各工程を含む強化織物の製造方法。
【発明の詳細な説明】
【産業上の利用分野】
【０００１】
本発明は、木製の糸状体を利用した強化織物及びその強化織物の製造方法に関し、その強化織物は、車のシートカバー、財布、バック、壁のクロス、椅子のシートカバー等に使用できる。
【発明が解決すべき課題】
【０００２】
木材を薄くスライスし、かつウレタン樹脂を含浸させた経木シートから成る素材を裁断して厚さ０．２ｍｍ以下、幅２ｍｍ以下の糸状体を形成し、該糸状体を経糸または緯糸としてそして通常の糸を緯糸又は経糸として織物は、公知であった（実公平６-４０６００号公報参照）。しかしながら、従来公知の織物は、それなりに多方面に使用されているが、特に摩擦に弱いという欠点があった。
【特許文献１】実公平６−４０６００号公報
【課題を解決すべき手段】
【０００３】
本発明は、従来公知の織物の強度を強化した織物及びそれの製造方法に関する。すなわち、本発明は、  木材を薄くスライスし、かつウレタン樹脂を含浸させた経木シートから成る素材を裁断して厚さ０．２ｍｍ以下、好ましくは０．１ｍｍ以下、幅２ｍｍ以下、好ましくは１ｍｍ以下の糸状体を形成し、該糸状体を経糸または緯糸としてそして通常の糸を緯糸又は経糸として織物を形成し、その織物に再度ウレタン樹脂を含侵させ、得たシートを熱プレスした強化織物に関する。
【０００４】
本発明は、又
（ａ）木材を薄くスライスして経木シートを形成し、
（ｂ）その経木シートをウレタン樹脂液に浸漬してその経木シートにウレタン樹脂を含浸させ，
（ｃ）ウレタン樹脂含侵経木シートを裁断して厚さ０．２ｍｍ以下、好ましく０．１ｍｍ以下、幅２ｍｍ以下、好ましく１ｍｍ以下の糸状体を形成し、
（ｄ）該糸状体を経糸または緯糸としてそして通常の糸を緯糸又は経糸として織物を形成し、
（ｅ）その織物を再度ウレタン樹脂液に浸漬してその織物にウレタン樹脂含侵させ、そして
（ｆ）得たシートを熱プレスする
の各工程を含む強化織物の製造方法にも関する。
【０００５】
前記目的を達する本発明は、木材を薄くスライスし、かつウレタン樹脂２を含浸させた経木シート１から成る素材Ａを裁断して厚さ０．２ｍｍ以下、幅２ｍｍ以下、好ましくは厚さ０．１ｍｍ以下、幅１ｍｍ以下の糸状体３を形成し、該糸状体３を経糸または緯糸としてそして通常の糸を緯糸又は経糸５として１８０度折曲げ自由な織物を形成する。
【０００６】
経木シート１の材料としてはアカマツ、エゾマツ、シナノキ、モミ及びキリのほか、ブナ、カラマツ、ホオ、ケヤキその他が用いられる。これらは経木又は合板の材料でもある。木製経木シートをそのまま使用することにより木材の木肌、木目を生かした独特の味わいを利用することができる。経木シートの厚さは０．２ｍｍ以下、好ましくは０．１ｍｍ以下、より好ましくは０．０３〜０．０６ｍｍが良く、幅は２ｍｍ以下、好ましくは１ｍｍ以下、さらに０．４ｍｍ程度までが良い。また着色糸状体とするにはウレタン樹脂含浸前に染色すると良く、樹脂系の顔料を使用すれば互いにまざり合いが美しく染色できる。
【０００７】
本発明における、その経木シート１へのウレタン樹脂の含侵は、どのようなウレタン樹脂でも使用できる。特に繊維加工用ポリウレタンディスパージョンが好適である。その樹脂液に経木シートを浸漬し乾燥させるか或いは、ぬれている状態のままバックシートとしてのバックシートをウレタン樹脂接着剤で接着させることにより木を柔軟化させ、折り鶴の様な折曲げの多いものでも容易に作成可能な程の柔軟性が生じ、強靭な皮膜は黄変せず、熱に強く−４０度〜２００度の範囲で実用性があり、水に膨潤し難い経木シートを形成する。このようにすることにより桐の木のようなものでも桐の木目をそのままでくずすことなく折曲げることができ、また経木シートを重層したものでも割れを生じさせずに折曲げることができた。尚浸漬時間は経木シートの厚さで変るが、１分間以上が良い。
【０００８】
ウレタン樹脂２は前述の経木シート１に含浸させた場合その木肌を自然に残すことができ、木製経木シート1に柔軟性を与えることができる。また難燃性であり、水蒸気と気体の透過性が極めて小さい特徴を利用することができ、しかもコンパウンドの配合範囲も広くかつ安価であり、しかも取扱いが容易で皮膚障害がない。
【０００９】
木材を薄くスライスし、かつウレタン樹脂を含浸させた経木シートから成る素材を裁断して糸状体を形成し、該糸状体を経糸または緯糸としてそして通常の糸を緯糸又は経糸として織った織物を再度ウレタン樹脂で含侵は、経木シートの含侵と同じような方法で行う。
【００１０】
次いでウレタン樹脂を含侵した織物のプレスは、プレス版の温度１２０℃以上、６．０〜９．０Ｋｇ／ｃｍ2の圧力で行われるのが好ましい。
得られた織物にバックシートを貼着しても良い。使用するバックシートは，強度向上の目的で使用されるが素材寸法を拡大したり、重層材形成のためにも使用でき、いずれの場合もウレタン樹脂は固着乃至接着手段として利用することとなり、抗張力，伸度，硬度等優れた諸物性が活用される。また、防災加工剤（例えばピロガードＦ８００．１０％，商品名）を同時に使用することもある。接着の相手であるバックシートとして例えばポリエチレンフィルム、ポリ塩化ビニリデンフィルム、セロファン生布、紙、木の葉その他の板状、織布、不織布シート状或いはフィルム状のもの、又はシート状自体が使用できる。しかしながら、バックシートとして、織布及び不織布が好ましい。
【実施例】
【００１１】
実施例１
厚さ０．０５ｍｍのブナ製経木より成る経木シート１をウレタン樹脂２であるエラストロンＤＰ−２００（第１工業製薬（株）製）の８０％溶液に１０分間浸漬して素材Ａを形成し引上げ、ウレタン樹脂含侵経木シートを形成した。次にこれを幅０．５ｍｍに裁断して糸状体３を形成し、この糸状体３を緯糸としてジャカード織機により織りこみ、第５図に例示したような組織の織物を製造した。５は経糸であり、かけ方は織物組織により異なる。
次いで、得られた織物を上記のようにしてウレタン樹脂で含侵した。その後予備乾燥室温で15時間そして本乾燥１２０℃で20分間行った。次いで１２０℃の温度及び７．７Ｋｇ／ｃｍ2圧力でプレスを行い、強化織物を得た。
実施例２
厚さ０．１ｍｍのブナ製経木より成る経木シート１をウレタン樹脂２であるスーパーフレックス３００（第１工業製薬（株）製）の１００％溶液に1時間間浸漬して素材Ａを形成し引上げ、ウレタン樹脂含侵経木シートを形成した。次にこれを幅０．６ｍｍに裁断して糸状体３を形成し、この糸状体３を緯糸としてジャカード織機により織りこみ、第５図に例示したような組織の織物を製造した。５は経糸であり、かけ方は織物組織により異なる。
次いで、得られた織物を上記のようにしてウレタン樹脂２０％溶液で含侵した。その後予備乾燥室温で15時間そして本乾燥１２０℃で20分間行った。次いで１２０℃の温度及び７．７Ｋｇ／ｃｍ2圧力でプレスを行い、強化織物を得た。
その結果は、下記の表１に示す。
【００１２】
【表１】
2006009160.tif 000003
【００１３】
引き裂き強さは、ＪＩＳＬ−１０９６  ６．１５．Ａ．１で行った。
引張り強さは、ＪＩＳ−Ｌ−１０９６  ６．１２．１Ａで行った。
摩擦強さは、ＪＩＳ  Ｌ−０８４９で行った。
【発明の開示】
【発明の効果】
【００１４】
本発明の織物は木材を処理加工、細断した糸状体３を緯糸または経糸に使用するので、木材の生地を活かした織物が編成され、糸状体３はウレタン樹脂を含浸させているため木質が柔軟化しかつ強靭なものとなる。よって、例えば１８０度折曲げても折損したり割れたり裂けたりする虞れがなく、単なる表面塗装と異なり経木シート中に完全にウレタン樹脂２が含浸しているから事後剥離することがなく、表面の美しさも長期間保たれ、また製品は少なくとも経糸または緯糸の一方は水に強く虫食いの虞もない糸状体３によって形成されており、染色も可能であってしかも木の肌合いをもった強靭な織布が得られる。さらに、本発明では、織物を形成した後、再度ウレタン樹脂で含侵し、プレス加工を行うものである。そのため、摩擦強さが非常に増加する。そのために本発明の強化織物は、自動車のシートカバー、椅子の表面カバーに使用できる。その外に帯、財布、ハンドバックその他の身装、見回り品、カーテン、テーブルクロス、或いは衣類等の材料として使用することも可能である。
【図面の簡単な説明】
【００１５】
【図１】糸状体を裁断した状態の斜視図
【図２】糸状体の断面図
【図３】糸状体の断面図
【図４】糸状体の断面図
【図５】織物の正面拡大図
【符号の説明】
【００１６】
１……経木シート、２……ウレタン樹脂、３……糸状体、４……シートまたはフィルム、Ａ、Ａ'、Ａ''……素材。
【図１】
2006009160.tif 000004
【図２】
2006009160.tif 000005
【図３】
2006009160.tif 000006
【図４】
2006009160.tif 000007
【図５】
2006009160.tif 000008